(57)【要約】【課題】流動性、導電性、成形品の外観に優れ、且つ滞留熱安定性にも優れた導電性ポリカーボネート樹脂組成物を提供する。【解決手段】芳香族ポリカーボネート樹脂（Ａ成分）１００重量部に対して、導電性カーボンブラック（Ｂ成分）を０．１〜１００重量部含有してなる樹脂組成物であって、前記導電性カーボンブラック（Ｂ成分）が次の(1)〜(3)の特性を全て満足する導電性ポリカーボネート樹脂組成物。(1)  ２４Ｍ４ＤＢＰ吸収量が１３０ｃｍ３／１００ｇ以上(2)  １５００℃、３０分間加熱により発生した水素量(脱水素量)が１．２ｍｇ／ｇ以下(3)  結晶子サイズＬｃが１０〜１７Åの範囲【選択図】図２
2006213765.tif 000002
【特許請求の範囲】
【請求項１】
芳香族ポリカーボネート樹脂（Ａ成分）１００重量部に対して、導電性カーボンブラック（Ｂ成分）を０．１〜１００重量部含有してなる樹脂組成物であって、前記導電性カーボンブラック（Ｂ成分）が次の(1)〜(3)の特性を全て満足することを特徴とする導電性ポリカーボネート樹脂組成物。
(1) ２４Ｍ４ＤＢＰ吸収量が１３０ｃｍ３／１００ｇ以上
(2) １５００℃、３０分間加熱により発生した水素量(脱水素量)が１．２ｍｇ／ｇ以下
(3) 結晶子サイズＬｃが１０〜１７Åの範囲
【請求項２】
導電性カーボンブラック（Ｂ成分）の窒素吸着比表面積が、１５０〜３００ｍ２／ｇの範囲であることを特徴とする請求項１記載の導電性ポリカーボネート樹脂組成物。
【請求項３】
導電性カーボンブラック（Ｂ成分）のストークスモード径（Ｄｍｏｄ）と２４Ｍ４ＤＢＰ吸収量との比（Ｄｍｏｄ／２４Ｍ４ＤＢＰ）が、０．６〜０．９の範囲であることを特徴とする請求項１または２に記載の導電性ポリカーボネート樹脂組成物。
【請求項４】
導電性カーボンブラック（Ｂ成分）の透過型電子顕微鏡による平均粒子径が、１４〜２４ｎｍの範囲であることを特徴とする請求項１ないし３のいずれか１項に記載の導電性ポリカーボネート樹脂組成物。
【請求項５】
導電性カーボンブラック（Ｂ成分）のＣＴＡＢ（セチルトリメチルアンモニウムブロマイド）吸着比表面積が、１２０〜２２０ｍ２／ｇの範囲であることを特徴とする請求項１ないし４のいずれか１項に記載の導電性ポリカーボネート樹脂組成物。
【請求項６】
導電性カーボンブラック（Ｂ成分）のＤＢＰ吸収量が、１５０〜４００ｃｍ３／１００ｇの範囲であることを特徴とする請求項１ないし５のいずれか１項に記載の導電性ポリカーボネート樹脂組成物。
【請求項７】
導電性カーボンブラック（Ｂ成分）の次式で定義される含酸素官能基密集度が、３μｍｏｌ／ｍ２以下であることを特徴とする請求項１ないし６のいずれか１項に記載の導電性ポリカーボネート樹脂組成物。
【数１】
2006213765.tif 000010
【請求項８】
導電性カーボンブラック（Ｂ成分）が、オイルファーネスカーボンブラックであることを特徴とする請求項１ないし７のいずれか１項に記載の導電性ポリカーボネート樹脂組成物。
【請求項９】
芳香族ポリカーボネート樹脂（Ａ成分）１００重量部に対して、導電性カーボンブラック（Ｂ成分）を０．５〜２５重量部含有してなることを特徴とする請求項１ないし８のいずれか１項に記載の導電性ポリカーボネート樹脂組成物。
【請求項１０】
組成物が、予めＡ成分を溶融し、その溶融物にＢ成分を配合し溶融混練して得られたものであることを特徴とする請求項１ないし９のいずれか１項に記載の導電性ポリカーボネート樹脂組成物。
【請求項１１】
組成物が、Ａ成分の一部とＢ成分とを予め溶融混練して中間組成物Ｙを製造し、Ａ成分の残部とともに中間組成物Ｙを溶融混練して得られたものであることを特徴とする請求項１ないし９のいずれか１項に記載の導電性ポリカーボネート樹脂組成物。
【発明の詳細な説明】
【技術分野】
【０００１】
本発明は、導電性カーボンブラックを含有してなる導電性ポリカーボネート樹脂組成物に関する。更に詳しくは、流動性、導電性、成形品の外観に優れ、且つ滞留熱安定性にも優れた導電性ポリカーボネート樹脂組成物に関するものである。この特性により、電気・電子・ＯＡ機器部品、機械部品、自動車部品等に適した導電性ポリカーボネート樹脂組成物に関するものである。
【背景技術】
【０００２】
ポリカーボネート樹脂は、機械的強度、耐熱性、透明性、寸法安定性等に優れた樹脂として、多くの分野で幅広く用いられている。中でも、近年の情報産業の発達により、電気電子部品に用いられるケースが非常に増えてきている。これらＯＡ機器や電子機器の分野では、小型軽量化や、高集積化、高精度化が進み、これに伴い、電気電子部品への塵やほこりの付着を極力低減させることや、静電気障害による誤作動を防止する効果がある導電性樹脂に対する市場からの要求は年々多く且つ厳しくなってきている。例えば、半導体に使われるＩＣチップ、ＩＣトレーや、ウエハー、コンピュータに使われるハードディスクの内部部品等では、その要求が一層厳しく、帯電防止性を付与し、塵やほこりの付着を完全に防止することが必要である。また、電磁波シールド性の付与が必要な部品にも導電性が要求され、このようなものとしては、例えば、ノートパソコンのハウジング、ＰＤＡのハウジング、パチンコ部品の基板、カメラシャッター、携帯電話のハウジング等がある。
【０００３】
他方、自動車部品に関しては、フェンダー、ドアパネル、リアパネル等の垂直外板において、従来の金属材料からプラスチック化への検討が活発に行われている。このような自動車部品は、通常、着色のために塗装が行われており、塗料の付着効率を向上させる目的で静電塗装が一般的に行われている。静電塗装とは、アースした被塗装物と塗料吹き付け装置に高電圧をかけ、帯電させた塗料粒子を反対極である被塗装物に吹き付けることにより効率よく塗料を付着させる塗装方法であり、静電塗装を行うには樹脂が導電性を有することが必要である。
【０００４】
しかしながら、ポリカーボネート樹脂を含む合成樹脂は、本来電気を通さない絶縁性であるため、導電性や帯電防止性を要求される部品には、そのままでは用いることができない。この対策として、ポリカーボネート樹脂に導電性カーボンブラックを配合し、導電性や帯電防止性を付与することが行われているが、本来絶縁性であるポリカーボネート樹脂に導電性を付与するには、かなりの量の導電性カーボンブラックを配合する必要があり、カーボンブラックの多量配合のためにポリカーボネート樹脂本来の機械的強度や流動性が大幅に低下し、成形品外観が損なわれるといった問題が生じてくる。
【０００５】
これらの問題を解決するために、ＤＢＰ吸油量が４００ｍｌ／１００ｇ以上で且つ重金属量含有量が５００ｐｐｍ以下の導電性カーボンブラックを配合した導電性樹脂組成物（特許文献１）や、芳香族ポリカーボネートを主体とする熱可塑性樹脂に吸油量が１００〜２００ｍｌ／１００ｇで且つ比表面積が５０〜２００ｍ２／ｇの導電性カーボンブラックと吸油量が３００ｍｌ／１００ｇ以上で且つ比表面積が５００ｍ２／ｇ以上の導電性カーボンブラックとを特定の割合で配合した導電性熱可塑性樹脂組成物（特許文献２）が提案されている。また、特許文献３では、ポリカーボネート樹脂に、ヨウ素吸着量が５０〜９０ｇ／ｋｇ、ＤＢＰ吸油量が１００ｍｌ／１００ｇ、比表面積が５０〜９０ｍ２／ｇであるファーネス型カーボンブラックを含有してなる導電性ポリカーボネート樹脂組成物が提案されている。更に、特許文献４では、特定の粘弾性特性を有するポリカーボネート樹脂に導電性カーボンブラックを含有してなるポリカーボネート樹脂組成物が提案されている。
【０００６】
近年、部品の薄肉化が進み、更に流動性と導電性のバランスに優れた導電性ポリカーボネート樹脂組成物が求められているが、上記のような従来技術では、流動性と導電性のバランスにおいて十分に満足できるものではなかった。また、自動車部品などの大型成形品を製造するに当たり、更に、滞留熱安定性にも優れた導電性ポリカーボネート樹脂組成物が強く求められているが、上記のような従来技術では滞留熱安定性において必ずしも満足できるものではなかった。
【０００７】
特許文献５には、一次粒子径１０〜４０ｎｍ、ＤＢＰ吸油量２０〜１７５ｍｌ／１００ｇのカーボンブラックを用いた導電性樹脂組成物が提案されている。しかしながら、特許文献５には、具体的にポリカーボネートを用いた組成物の開示は無く、また、開示されている導電性カーボンブラックでは２４Ｍ４ＤＢＰ吸収量が１２１ｃｍ３／１００ｇと小さく、流動性と導電性のバランスが十分ではなかった。しかも、特許文献５には、ポリカーボネートに導電性カーボンブラックを配合した際の滞留熱安定性に関する問題点について具体的記載や言及はなされていなかった。
【特許文献１】特開昭６０−８３３５号公報
【特許文献２】特開平４−３４２７５８号公報
【特許文献３】特開２００４−３２３５５１号公報
【特許文献４】特開２００３−５５５４４号公報
【特許文献５】特開平８−３３７６７８号公報
【発明の開示】
【発明が解決しようとする課題】
【０００８】
本発明の目的は、上記従来技術の諸欠点を解消し、流動性、導電性、成形品の外観に優れ、且つ滞留熱安定性にも優れた導電性ポリカーボネート樹脂組成物を提供することにある。
【課題を解決するための手段】
【０００９】
本発明者らは、上記従来技術の諸欠点を解消した導電性ポリカーボネート樹脂組成物を提供することを目的として鋭意検討した結果、芳香族ポリカーボネート樹脂に特定の物性を有する導電性カーボンブラック、すなわち、水素含有量が少なく、結晶サイズが小さく、且つそのストラクチャーの指標値が大きい導電性カーボンブラックを配合することにより、流動性、導電性、成形品の外観に優れ、且つ滞留熱安定性にも優れた導電性ポリカーボネート樹脂組成物が得られることを見出し、本発明に到達した。
【００１０】
すなわち、本発明は以下を要旨とするものである。
（１）  芳香族ポリカーボネート樹脂（Ａ成分）１００重量部に対して、導電性カーボンブラック（Ｂ成分）を０．１〜１００重量部含有してなる樹脂組成物であって、前記導電性カーボンブラック（Ｂ成分）が次の(1)〜(3)の特性を全て満足することを特徴とする導電性ポリカーボネート樹脂組成物。  
(1) ２４Ｍ４ＤＢＰ吸収量が１３０ｃｍ３／１００ｇ以上
(2) １５００℃、３０分間加熱により発生した水素量(脱水素量)が１．２ｍｇ／ｇ以下
(3) 結晶子サイズＬｃが１０〜１７Åの範囲
【００１１】
（２）  導電性カーボンブラック（Ｂ成分）の窒素吸着比表面積が、１５０〜３００ｍ２／ｇの範囲であることを特徴とする（１）の導電性ポリカーボネート樹脂組成物。
【００１２】
（３）  導電性カーボンブラック（Ｂ成分）のストークスモード径（Ｄｍｏｄ）と２４Ｍ４ＤＢＰ吸収量との比（Ｄｍｏｄ／２４Ｍ４ＤＢＰ）が、０．６〜０．９の範囲であることを特徴とする（１）または（２）の導電性ポリカーボネート樹脂組成物。
【００１３】
（４）  導電性カーボンブラック（Ｂ成分）の透過型電子顕微鏡による平均粒子径が、１４〜２４ｎｍの範囲であることを特徴とする（１）〜（３）の導電性ポリカーボネート樹脂組成物。
【００１４】
（５）  導電性カーボンブラック（Ｂ成分）のＣＴＡＢ（セチルトリメチルアンモニウムブロマイド）吸着比表面積が、１２０〜２２０ｍ２／ｇの範囲であることを特徴とする（１）〜（４）の導電性ポリカーボネート樹脂組成物。
【００１５】
（６）  導電性カーボンブラック（Ｂ成分）のＤＢＰ吸収量が、１５０〜４００ｃｍ３／１００ｇの範囲であることを特徴とする（１）〜（５）の導電性ポリカーボネート樹脂組成物。
【００１６】
（７）  導電性カーボンブラック（Ｂ成分）の次式で定義される含酸素官能基密集度が、３μｍｏｌ／ｍ２以下であることを特徴とする（１）〜（６）の導電性ポリカーボネート樹脂組成物。
【数２】
2006213765.tif 000003
【００１７】
（８）  導電性カーボンブラック（Ｂ成分）が、オイルファーネスカーボンブラックであることを特徴とする（１）〜（７）の導電性ポリカーボネート樹脂組成物。
【００１８】
（９）  芳香族ポリカーボネート樹脂（Ａ成分）１００重量部に対して、導電性カーボンブラック（Ｂ成分）を０．５〜２５重量部含有してなることを特徴とする（１）〜（８）の導電性ポリカーボネート樹脂組成物。
【００１９】
（１０）  組成物が、予めＡ成分を溶融し、その溶融物にＢ成分を配合し溶融混練して得られたものであることを特徴とする（１）〜（９）の導電性ポリカーボネート樹脂組成物。
【００２０】
（１１）  組成物が、Ａ成分の一部とＢ成分とを予め溶融混練して中間組成物Ｙを製造し、Ａ成分の残部とともに中間組成物Ｙを溶融混練して得られたものであることを特徴とする（１）〜（９）の導電性ポリカーボネート樹脂組成物。
【発明の効果】
【００２１】
芳香族ポリカーボネート樹脂（Ａ成分）に対して、特定の物性を有する導電性カーボンブラック（Ｂ成分）を含有してなる本発明の導電性ポリカーボネート樹脂組成物は、流動性、導電性、外観に優れ、滞留熱安定性にも優れるという特徴があり、更に、機械的特性、寸法安定性、耐熱性などにも優れた樹脂組成物である。
【００２２】
従って、このような特長を有する本発明の導電性ポリカーボネート樹脂組成物は、電気・電子・ＯＡ機器・自動車部品をはじめとした導電性が要求される各種の用途にも好適に使用することができる。例えば、半導体に使われるＩＣチップ、ＩＣトレーや、ウエハー、コンピュータに使われるハードディスクの内部部品等において、帯電防止性を付与し、塵やほこりの付着を完全に防止するためや静電気による誤作動を防止するために使用することができる。また、電磁波シールド性の付与のために導電性が要求される用途、例えば、ノートバソコンのハウジング、ＰＤＡのハウジング、パチンコ部品の基板、カメラシャッター、携帯電話のハウジング等にも使用することができる。更に、バンパー、フェンダー、ドアパネル、トランクリッド、フロントパネル、リアパネル、ルーフパネル、ボンネット、ピラー、サイドモール、ガーニッシュ、ホイールキャップ、ドアハンドル、フードバルジ、フューエルリッド、各種スポイラー等の静電塗装される自動車用外装部品等にも好適に使用することができる。
【発明を実施するための最良の形態】
【００２３】
以下に本発明の導電性ポリカーボネート樹脂組成物の実施の形態を詳細に説明する。
【００２４】
［１］芳香族ポリカーボネート樹脂（Ａ成分）
本発明のＡ成分である芳香族ポリカーボネート樹脂（以下、「Ａ成分」と略記することがある。）は、芳香族ジヒドロキシ化合物またはこれと少量のポリヒドロキシ化合物と、カーボネート前駆体とを反応させることによって得られる、分岐していてもよい熱可塑性の芳香族ポリカーボネート重合体または共重合体である。
【００２５】
本発明に係る芳香族ポリカーボネート樹脂の製造法は、特に限定されるものではなく、従来から知られているホスゲン法（界面重合法）または溶融法（エステル交換法）等によって製造することができる。
【００２６】
芳香族ジヒドロキシ化合物としては、２，２−ビス（４−ヒドロキシフェニル）プロパン（＝ビスフェノールＡ）、２，２−ビス（３，５−ジブロモ−４−ヒドロキシフェニル）プロパン（＝テトラブロモビスフェノールＡ）、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、２，２−ビス（４−ヒドロキシ−３−メチルフェニル）プロパン、１，１−ビス（３−ｔｅｒｔ−ブチル−４−ヒドロキシフェニル）プロパン、２，２−ビス（４−ヒドロキシ−３，５−ジメチルフェニル）プロパン、２，２−ビス（３−ブロモ−４−ヒドロキシフェニル）プロパン、２，２−ビス（３，５−ジクロロ−４−ヒドロキシフェニル）プロパン、２，２−ビス（３−フェニル−４−ヒドロキシフェニル）プロパン、２，２−ビス（３−シクロヘキシル−４−ヒドロキシフェニル）プロパン、１，１−ビス（４−ヒドロキシフェニル）−１−フェニルエタン、ビス（４−ヒドロキシフェニル）ジフェニルメタン、２，２−ビス（４−ヒドロキシフェニル）−１，１，１−トリクロロプロパン、２，２−ビス（４−ヒドロキシフェニル）−１，１，１，３，３，３−ヘキサクロロプロパン、２，２−ビス（４−ヒドロキシフェニル）−１，１，１，３，３，３−ヘキサフルオロプロパン等で例示されるビス（ヒドロキシアリール）アルカン類；１，１−ビス（４−ヒドロキシフェニル）シクロペンタン、１，１−ビス（４−ヒドロキシフェニル）シクロヘキサン、１，１−ビス（４−ヒドロキシフェニル）−３，３，５−トリメチルシクロヘキサン等で例示されるビス（ヒドロキシアリール）シクロアルカン類；９，９−ビス（４−ヒドロキシフェニル）フルオレン、９，９−ビス（４−ヒドロキシ−３−メチルフェニル）フルオレン等で例示されるカルド構造含有ビスフェノール類；４，４’−ジヒドロキシジフェニルエーテル、４，４’−ジヒドロキシ−３，３’−ジメチルジフェニルエーテル等で例示されるジヒドロキシジアリールエーテル類；４，４’−ジヒドロキシジフェニルスルフィド、４，４’−ジヒドロキシ−３，３’−ジメチルジフェニルスルフィド等で例示されるジヒドロキシジアリールスルフィド類；４，４’−ジヒドロキシジフェニルスルホキシド、４，４’−ジヒドロキシ−３，３’−ジメチルジフェニルスルホキシド等で例示されるジヒドロキシジアリールスルホキシド類；４，４’−ジヒドロキシジフェニルスルホン、４，４’−ジヒドロキシ−３，３’−ジメチルジフェニルスルホン等で例示されるジヒドロキシジアリールスルホン類；ハイドロキノン、レゾルシン、４，４’−ジヒドロキシジフェニル等が挙げられる。
【００２７】
これらの芳香族ジヒドロキシ化合物は１種を単独で用いても２種以上を併用してもよい。これらの中で、特に２，２−ビス（４−ヒドロキシフェニル）プロパン（＝ビスフェノールＡ）が耐衝撃性の点から好適に用いられている。
【００２８】
芳香族ジヒドロキシ化合物と反応させるカーボネート前駆体としては、カルボニルハライド、カーボネートエステル、ハロホルメート等が使用され、具体的にはホスゲン；ジフェニルカーボネート、ジトリルカーボネート等のジアリールカーボネート類；ジメチルカーボネート、ジエチルカーボネート等のジアルキルカーボネート類；二価フェノールのジハロホルメート等が挙げられる。これらのカーボネート前駆体もまた１種を単独で用いても２種以上を併用してもよい。
【００２９】
また、Ａ成分の芳香族ポリカーボネート樹脂は、三官能以上の多官能性芳香族化合物を共重合した、分岐した芳香族ポリカーボネート樹脂であってもよい。分岐した芳香族ポリカーボネート樹脂を得るには、フロログルシン、４，６−ジメチル−２，４，６−トリ（４−ヒドロキシフェニル）ヘプテン−２、４，６−ジメチル−２，４，６−トリ（４−ヒドロキシフェニル）ヘプタン、２，６−ジメチル−２，４，６−トリ（４−ヒドロキシフェニル）ヘプテン−３、１，３，５−トリ（４−ヒドロキシフェニル）べンゼン、１，１，１−トリ（４−ヒドロキシフェニル）エタン等で例示されるポリヒドロキシ化合物類、または、３，３−ビス（４−ヒドロキシアリール）オキシインドール（＝イサチンビスフェノール）、５−クロルイサチン、５，７−ジクロルイサチン、５−ブロムイサチン等で、前記芳香族ジヒドロキシ化合物の一部を置換して使用すればよく、その使用量は芳香族ジヒドロキシ化合物に対して０．０１〜１０モル％の範囲が好ましく、特に好ましいのは０．１〜２モル％である。
【００３０】
上記芳香族ジヒドロキシ化合物とカーボネート前駆体を界面重合法または溶融エステル交換法によって反応させて芳香族ポリカーボネート樹脂を製造するに当っては、必要に応じて末端停止剤を使用してもよい。
【００３１】
界面重合法芳香族ポリカーボネート樹脂の場合、通常、末端停止剤または分子量調節剤が使用される。末端停止剤または分子量調節剤としては、一価のフェノール性水酸基若しくは一価のカルボン酸誘導体構造を有する化合物が挙げられる。一価のフェノール性水酸基を有する化合物としては、例えば、フェノール、アルキルフェノール、ハロゲン化フェノール、アルコキシフェノール、アルコキシカルボニルフェノール等の置換フェノール類が挙げられ、具体的には、フェノール、メチルフェノール、ｐ−ｎ−ブチルフェノール、ｐ−ｔｅｒｔ−ブチルフェノール、ｐ−ｔｅｒｔ−オクチルフェノール、アリルフェノール、クミルフェノール、ナフチルフェノール、ナフトール、ブロモフェノール、トリブロモフェノール、トリフルオロフェノール、メトキシフェノール、ブトキシフェノール、メトキシカルボニルフェノール、ブトキシカルボニルフェノール、ドデシロキシカルボニルフェノール、オクタデシロキシカルボニルフェノール等が挙げられる。一価のカルボン酸誘導体構造を有する化合物としては、例えば、カルボン酸、カルボン酸クロライド等が挙げられ、具体的には、酢酸、アクリル酸、ギ酸、プロピオン酸、プロピオル酸、酪酸、イソ酪酸、メタクリル酸、パルミチン酸、ステアリン酸、ピルビン酸、アセト酢酸、グリコール酸、乳酸、グリセリン酸、ヘキサフルオロ酢酸、安息香酸、ナフトエ酸、メチル安息香酸、ブチル安息香酸、ビニル安息香酸、ペンタフルオロ安息香酸、ペンタブロモ安息香酸、メチルナフトエ酸、エチルナフトエ酸等のカルボン酸、および、これらカルボン酸から誘導されるカルボン酸クロライド等が挙げられる。
【００３２】
また、エステル交換法芳香族ポリカーボネート樹脂の場合、通常、原料の芳香族ジヒドロキシ化合物とカーボネート前駆体とのモル比を調節したり、減圧度を調節したりすることによって、その末端のヒドロキシ末端構造の量比が調整できる。また、より積極的な方法として、反応時に別途、末端停止剤を添加する調整方法も周知である。この際の末端停止剤としては、一価フェノール類、一価カルボン酸類、炭酸ジエステル類が挙げられる。一価フェノール類、一価カルボン酸類としては、例えば、炭素数が９以上の一価フェノールや一価カルボン酸が好適に使用され、具体的には、ｐ−プロピルフェノール、ｏ−ｓｅｃ−ブチルフェノール、ｐ−ｔｅｒｔ−ブチルフェノール、クミルフェノール、ｔｅｒｔ−オクチルフェノール、フェニルフェノール、ナフチルフェノール、４−ヒドロキシ−ｐ−クオーターフェニル、ブチル安息香酸、オクチル安息香酸、フェニル安息香酸、ナフタレンカルボン酸等が挙げられる。炭酸ジエステル類としては、例えば、上記炭素数９以上の一価フェノールから誘導される炭酸ジエステル類が好適に使用され、具体的には、フェニルブチルフェニルカーボネート、ジ（ブチルフェニル）カーボネート、フェニルクミルフェニルカーボネート、ジ（ノニルフェニル）カーボネート、メチルフェニルナフチルフェニルカーボネート等が挙げられる。
【００３３】
更に、本発明に係る芳香族ポリカーボネート樹脂は、芳香族または脂肪族の二官能性カルボン酸を共重合したポリエステルカーボネートであってもよい。脂肪族の二官能性カルボン酸としては、例えば炭素数８〜２０、好ましくは１０〜１２の脂肪族の二官能性カルボン酸が挙げられる。かかる脂肪族の二官能性のカルボン酸は、直鎖状、分枝状、環状のいずれであってもよい。脂肪族の二官能性のカルボン酸としては、α，ω−ジカルボン酸が好ましく、例えば、セバシン酸（デカン二酸）、ドデカン二酸、テトラデカン二酸、オクタデカン二酸、エイコサン二酸等の直鎖飽和脂肪族ジカルボン酸が好ましく挙げられる。
【００３４】
更に、本発明に係る芳香族ジヒドロキシ化合物としては、ポリオルガノシロキサン単位を共重合したポリカーボネート−ポリオルガノシロキサン共重合体の使用も可能である。
【００３５】
本発明に係る芳香族ポリカーボネート樹脂は、上述した各種芳香族ジヒドロキシ化合物の異なる芳香族ポリカーボネート樹脂、分岐成分を含有する分岐芳香族ポリカーボネート樹脂、製造法の異なる芳香族ポリカーボネート樹脂、末端停止剤の異なる芳香族ポリカーボネート樹脂、各種のポリエステルカーボネート、ポリカーボネート−ポリオルガノシロキサン共重合体等各種の芳香族ポリカーボネート樹脂の２種以上を混合したものであってもよい。
【００３６】
本発明に係る芳香族ポリカーボネート樹脂の分子量は、溶液粘度から換算した粘度平均分子量［Ｍ］で、１０，０００〜３５，０００の範囲のものが好ましい。芳香族ポリカーボネートの粘度平均分子量［Ｍ］が１０，０００未満であると、本発明の導電性ポリカーボネート樹脂組成物から得られる成形品の耐衝撃性が不足する場合があり、３５，０００を超えると該樹脂組成物自体の成形性が低下するおそれがある。
【００３７】
ここで粘度平均分子量［Ｍ］とは、溶媒としてメチレンクロライドを使用し、オストワルド粘度計を用いて温度２０℃での極限粘度［η］（単位ｄｌ／ｇ）を求め、Ｓｃｈｎｅｌｌの粘度式、すなわち、η＝１．２３×１０−４Ｍ０．８３、から算出される値を意味する。ここで極限粘度［η］とは各溶液濃度［Ｃ］（ｇ／ｄｌ）での比粘度［ηｓｐ］を測定し、下記式により算出した値である。粘度平均分子量［Ｍ］のより好ましい範囲は１３，０００〜３０，０００であり、中でも好ましいのは１５，０００〜２８，０００である。
【数３】
2006213765.tif 000004
【００３８】
また、成形品外観の向上や流動性の向上の目的で、Ａ成分である芳香族ポリカーボネート樹脂は、芳香族ポリカーボネートオリゴマーを含有していてもよい。この芳香族ポリカーボネートオリゴマーの粘度平均分子量［Ｍ］は、好ましくは１，５００〜９，５００であり、より好ましくは２，０００〜９，０００である。芳香族ポリカーボネートオリゴマーは、芳香族ポリカーボネート樹脂中において３０重量％以下の範囲で使用するのが好ましい。
【００３９】
更に、本発明のＡ成分である芳香族ポリカーボネート樹脂としては、バージン原料だけでなく、使用済みの製品から再生された芳香族ポリカーボネート樹脂、いわゆるマテリアルリサイクルされた芳香族ポリカーボネート樹脂の使用も可能である。使用済みの製品としては、光学ディスク等の光記録媒体、導光板、自動車窓ガラスや自動車ヘッドランプレンズ、風防等の車両透明部材、水ボトル等の容器、メガネレンズ、防音壁やガラス窓、波板等の建築部材等が好ましく挙げられる。また、再生芳香族ポリカーボネート樹脂としては、製品の不適合品、スプルー、ランナー等から得られた粉砕品またはそれらを溶融して得たペレット等も使用可能である。
【００４０】
［２］導電性カーボンブラック（Ｂ成分）
本発明は、Ｂ成分である導電性カーボンブラック（以下、「Ｂ成分」と略記することがある。）の水素含有量を低下させるとともに、結晶サイズを小さくし、且つそのストラクチャーの指標値を大きくすることにより、これを配合した導電性ポリカーボネート樹脂組成物の導電性および流動性が向上し、更には滞留熱安定性を確保しうるという新規な知見に基づいて創案されたものであり、本発明で用いる導電性カーボンブラックは、次の３条件を満足する必要がある。  
(1)  ２４Ｍ４ＤＢＰ吸収量が１３０ｃｍ３／１００ｇ以上
(2)  １５００℃、３０分間加熱により発生した水素量(脱水素量)が１．２ｍｇ／ｇ以下
(3)  結晶子サイズＬｃが１０〜１７Åの範囲
【００４１】
更に、本発明のＢ成分である導電性カーボンブラックは、次の条件を満足することが好ましい。
【００４２】
(4)  窒素吸着比表面積が１５０〜３００ｍ２／ｇ
(5)  ストークスモード径（Ｄｍｏｄ）と２４Ｍ４ＤＢＰ吸収量との比（Ｄｍｏｄ／２４Ｍ４ＤＢＰ）が０．６〜０．９
(6)  透過型電子顕微鏡による平均粒径が１４〜２４ｎｍ
(7)  ＣＴＡＢ（セチルトリメチルアンモニウムブロマイド）吸着比表面積が１２０〜２２０ｍ２／ｇ
(8)  ＤＢＰ吸収量が１５０〜４００ｃｍ３／１００ｇ
(9)  次式で定義される含酸素官能基密集度が３μｍｏｌ／ｍ２以下
【数４】
2006213765.tif 000005
(10)  オイルファーネスカーボンブラック
【００４３】
なお、本発明に係る導電性カーボンブラックの特性評価法は次の通りである。
【００４４】
［２４Ｍ４ＤＢＰ吸収量、ＤＢＰ吸収量］
２４Ｍ４ＤＢＰ吸収量およびＤＢＰ吸収量は、ＪＩＳ  Ｋ６２１７に準拠する（単位はｃｍ３／１００ｇ）。
【００４５】
［１５００℃、３０分間加熱により発生した水素量(脱水素量)］
脱水素量は、カーボンブラックを真空中で１５００℃で３０分間加熱し、この間に発生したガス中の水素量であり、具体的には次のようにして測定される。
１．カーボンブラックを約０．５ｇ精秤し、アルミナ管に入れ、０．０１Ｔｏｒｒ（１．
３Ｐａ）まで減圧した後、減圧系を閉じ、１５００℃の電気炉内に３０分間保持して
カーボンブラックに存在する酸素化合物や水素化合物を分解・揮発させる。
２．揮発成分は定量吸引ポンプを通じて、一定容積のガス捕集管に採取する。
３．圧力と温度からガス量を求めるとともに、ガスクロマトグラフにて組成分析する。こ
れから水素（Ｈ２）の発生量（ｍｇ）を求め、カーボンブラック１ｇ当たりからの水
素量に換算した値を計算する（単位はｍｇ／ｇ）。
【００４６】
［結晶子サイズＬｃ］
カーボンブラックの結晶子サイズＬｃ（Å）は、Ｘ線回折装置を用い、次の式より求められる。  
Ｓｃｈｅｒｒｅｒの式：結晶子サイズＬｃ＝Ｋ×λ／β×ｃｏｓθ
ここで、Ｋ：形状因子定数０．９
λ：特性Ｘ線の波長    ＣｕＫα  １．５４１８（Å）
β：半価幅（ラジアン）
θ：ピーク位置（度）
具体的な測定装置としては、Ｘ線回折装置  ＲＩＮＴ−１５００型（理学電機社製）を用い、測定条件は管球にＣｕ、管電圧４０ＫＶ、管電流２５０ｍＡで実施した。カーボンブラック試料は装置付属の試料板に充填し、測定角度（２θ）１０〜６０°、測定速度０．５°／分で測定し、ピーク位置と半価幅は装置のシフトにより算出した。測定角度の校正は、Ｘ線標準用シリコンを用いた。
【００４７】
［窒素吸着比表面積］
窒素吸着比表面積（Ｎ２ＳＡ）は、ＪＩＳ  Ｋ６２１７に準拠して定義される（単位はｍ２／ｇ）。
【００４８】
［ストークスモード径（Ｄｍｏｄ）およびストークスモード半値幅（Ｄ１／２）］
ストークスモード径（Ｄｍｏｄ）およびストークスモード半値幅（Ｄ１／２）は、以下の測定法で求められる。
（測定法）
界面活性剤（ＳＩＧＭＡ  ＣＨＥＭＩＣＡＬ社製「ＮＯＮＤＥＴ  Ｐ−４０」）を３滴加えた２０容量％エタノール水溶液に、精秤したカーボンブラックを加えて、カーボンブラック濃度が０．０１重量％の試料液を調製した。この試料液を超音波洗浄機（ＬＡＫＯＭＡＮＵＦＡＣＴＵＲＮＧ  ＣＯ．製「ＵＬＴＲＡＳＯＮＩＣ  ＳＴＩＲＲＩＮＧ  ＢＡＴＨ」）を用いて、２０分間分散処理することにより、カーボンブラックスラリーとした。一方、遠心沈降式の粒度分布測定装置（ＢＲＯＯＫ  ＨＡＶＥＮ  ＩＮＳＴＲＵＭＥＮＴＳ社製「ＢＩ−ＤＣＰ  ＰＡＲＴＩＣＬＳＩＺＥＲ」）にスピン液（純水）１０ミリリットルを注入し、更にバッファー液（２０容量％エタノール水溶液）１ミリリットルを注入した後、前記調製したカーボンブラックスラリー各１ミリリットルを注入し、回転数１００００ｒｐｍで遠心沈降させ真比重１．７８ｇ／ｃｍ３でストークス相当径を計算し、図１に示すように、ストークス相当径に対して相対的な発生頻度のヒストグラムを作る。ヒストグラムのピークＡから直線ＢをＹ軸に平行に引き、ヒストグラムのＸ軸との交点をＣとする。このときのＣでのストークス直径が、ストークスモード径（Ｄｍｏｄ）となる。また、直線Ｂの中点をＦとして、Ｆを通りＸ軸に平行に直線Ｇを引く。直線Ｇは、ヒストグラムの分布曲線と２点ＤおよびＥで交わる。このとき、ＤおよびＥでの各ストークス直径の差の絶対値が、ストークスモード半値幅（Ｄ１／２）である。
【００４９】
［平均粒子径］
平均粒子径は、透過型電子顕微鏡を用い、具体的には次のようにして求めた。
１．カーボンブラック試料を１５０ｋＨｚ、０．４ｋＷの超音波分散機により、１０分間
クロロホルムに分散させて分散試料を作成した。
２．次に、上記試料をカーボン補強した支持膜に振り掛けて固定する。これを透過型電子
顕微鏡で撮影し、５００００〜２０００００倍に拡大した画像をＥｎｄｔｅｒの装置
を用いてランダムに１０００個以上のカーボンブラックの粒子径を測定し、その平均
値を平均粒子径とした。
【００５０】
［ＣＴＡＢ（セチルトリメチルアンモニウムブロマイド）吸着比表面積］
ＣＴＡＢ吸着比表面積は、ＪＩＳ  Ｋ６２１７に準拠して定義される（単位はｍ２／ｇ）。
【００５１】
［含酸素官能基密集度］
（１５００℃×３０分）ＣＯ発生量（以下、単に「ＣＯ発生量」と言う）および（１５００℃×３０分）ＣＯ２発生量（以下、単に「ＣＯ２発生量」と言う）は、各々カーボンブラックを真空中で１５００℃で３０分間加熱し、この間に発生したガス中のＣＯおよびＣＯ２量であり、具体的には次のようにして測定される。
（測定法）
カーボンブラックを約０．５ｇ精秤し、アルミナ管に入れ、０．０１Ｔｏｏｒ（１．３Ｐａ）まで減圧した後、減圧系を閉じ、１５００℃の電気炉内に３０分間保持してカーボンブラック中に存在する酸素化合物や水素化合物を分解・揮発させる。揮発成分は定量吸引ポンプを通じて、一定容積のガス捕集管に採取する。圧力と温度からガス量を求めるとともに、ガスクロマトグラフにて組成分析する。これから一酸化炭素（ＣＯ）および二酸化炭素（ＣＯ２）の発生量（ｍｇ）を求め、カーボンブラック１ｇ当たりからのＣＯおよびＣＯ２に換算した値を計算する（単位はｍｇ／ｇ）。  
更に、得られた各ガスの発生量をμｍｏｌ／ｇに換算し、次の式により含酸素官能基密集度を求める。  
【数５】
2006213765.tif 000006
【００５２】
以下に本発明で用いる導電性カーボンブラックの特性値について説明する。
【００５３】
＜２４Ｍ４ＤＢＰ吸収量＞
一般にカーボンブラックは一次粒子が葡萄房状に連なった独特のストラクチャーと称される連鎖体よりなる二次粒子を形成している。この葡萄房状連鎖体の空隙部分等にＤＢＰ（ジブチルフタレート）が吸収されるので、２４Ｍ４ＤＢＰ吸収量や後述のＤＢＰ吸収量はカーボンブラックが有する重要な指標値である。  
本発明に係る導電性カーボンブラックは、樹脂組成物の導電性および流動性を向上させるために、２４Ｍ４ＤＢＰ吸収量が１３０ｃｍ３／１００ｇ以上、好ましくは１４０ｃｍ３／１００ｇ以上、より好ましくは１４５ｃｍ３／１００ｇ以上である。２４Ｍ４ＤＢＰ吸収量が１３０ｃｍ３／１００ｇ未満では、導電性ネットワークを形成しにくくなり樹脂組成物とした際に十分な導電性が得られない。ただし、２４Ｍ４ＤＢＰ吸収量が高すぎても、樹脂中での分散性が低下する場合があり、また生産時の炉の負荷が大きく、経済的でないので、２６０ｃｍ３／１００ｇ以下が好ましく、より好ましくは２００ｃｍ３／１００ｇ以下、更に好ましくは１６０ｃｍ３／１００ｇ以下である。
【００５４】
＜１５００℃、３０分間加熱により発生した水素量(脱水素量)＞
本発明では、導電性カーボンブラックの１５００℃で３０分間加熱により発生した水素量（以下、「脱水素量」と略す場合がある。）を１．２ｍｇ／ｇ以下、好ましくは１．０ｍｇ／ｇ以下、より好ましくは０．８ｍｇ／ｇ以下にすることにより、樹脂組成物の導電性を高めることができる。脱水素量が１．２ｍｇ／ｇよりも多いと、カーボンブラック表面近傍の結晶発達が不十分で、カーボンブラック造粒、乾燥工程等で酸性官能基が表面に付加しやすくなり、樹脂組成物の導電性が悪くなる。更に、脱水素量が１．２ｍｇ／ｇよりも多いと、樹脂組成物の滞留熱安定性が十分でない場合がある。この滞留熱安定性の低下は、カーボンブラック表面近傍に付加した酸性官能基が樹脂を熱分解するためと推定される。脱水素量は、１．２ｍｇ／ｇ以下であれば低い程好ましいが、一般的には工業的な経済性などの理由により、０．１ｍｇ／ｇ以上とするのが好ましい。
【００５５】
＜結晶子サイズＬｃ＞
本発明では、導電性カーボンブラックの結晶子サイズＬｃを１０〜１７Åの範囲、好ましくは１１〜１６Åの範囲とすることで、樹脂組成物の導電性および流動性の双方を高めることができる。結晶子サイズが１７Åを超えると、樹脂との混練時に結晶化したグラファイト層でカーボンブラックの切断が起こりやすくなり、ストラクチャーが短くなり、導電性が低下する。また、結晶子サイズが１０Åより小さいと十分な導電性が得られない。
【００５６】
＜２４Ｍ４ＤＢＰ吸収量、脱水素量および結晶子サイズＬｃ＞
本発明では、２４Ｍ４ＤＢＰ吸収量が１３０ｃｍ３／１００ｇ以上、脱水素量が１．２ｍｇ／ｇ以下、結晶子サイズＬｃが１０〜１７Åの範囲の導電性カーボンブラックを芳香族ポリカーボネート樹脂に配合することで、導電性と流動性のバランスに優れ、更に滞留熱安定性に優れた樹脂組成物を得ることができる。上記規定範囲外の導電性カーボンブラックでは、所望の導電性を得るためにはカーボンブラックの配合量が増え、それに伴い流動性が低下し、更に滞留熱安定性も悪化する。また、ケッチェンブラックに代表される２４Ｍ４ＤＢＰ吸収量の大きなカーボンブラックでは、所望の導電性を得るためのカーボンブラック配合量は少なくて済むが、脱水素量が大きいためか樹脂組成物の滞留熱安定性は良くなく、更に比表面積を大きくするための賦活化により細孔ができ、リン化合物や酸化防止剤などの各種熱安定剤がカーボンブラックに吸着し易くすくなるために滞留熱安定性が悪化する場合もある。
【００５７】
＜窒素吸着比表面積＞
本発明に係る導電性カーボンブラックの窒素吸着比表面積は、大きいほど樹脂組成物の導電性を向上させるが、３００ｍ２／ｇを超えると樹脂中への分散性や流動性が低下する場合がある。導電性カーボンブラックの窒素吸着比表面積は、１５０〜３００ｍ２／ｇの範囲が好ましく、より好ましくは２００〜２９０ｍ２／ｇの範囲とすることで、樹脂組成物の導電性と流動性のバランスが優れたものとなる。
【００５８】
＜ストークスモード径（Ｄｍｏｄ）と２４Ｍ４ＤＢＰ吸収量との比（Ｄｍｏｄ／２４Ｍ４ＤＢＰ）＞
本発明に係る導電性カーボンブラックは、ストークスモード径（Ｄｍｏｄ）と２４Ｍ４ＤＢＰ吸収量との比（Ｄｍｏｄ／２４Ｍ４ＤＢＰ）が０．６〜０．９の範囲にあることが樹脂組成物とした際に導電性と流動性のバランスが優れることから好ましい。Ｄｍｏｄ／２４Ｍ４ＤＢＰが０．６より小さいと、樹脂組成物中での分散性低下や流動性低下が起こる場合があり、分散性が悪すぎると導電性が低下する場合もある。また、逆に０．９より大きいと、導電性と流動性、機械的強度のバランスが悪化する場合がある。
【００５９】
＜平均粒子径＞
樹脂組成物の導電性を更に向上させるために、透過型電子顕微鏡によるカーボンブラックの平均粒子径は１４〜２４ｎｍが好ましく、より好ましくは１５〜１８ｎｍである。平均粒子径が１４ｎｍ未満では、カーボンブラックの分散性が低下し、２４ｎｍを超えても導電性が低下する。
【００６０】
＜ＣＴＡＢ（セチルトリメチルアンモニウムブロマイド）吸着比表面積＞
本発明では、導電性カーボンブラックのＣＴＡＢ吸着比表面積を好ましくは１２０〜２２０ｍ２／ｇの範囲、より好ましくは１５０〜２００ｍ２／ｇの範囲にすることにより、樹脂組成物の導電性および流動性を高めることができる。ＣＴＡＢ吸着比表面積が１２０ｍ２／ｇより小さいと導電性が低下する場合があり、２２０ｍ２／ｇより大き過ぎると樹脂組成物中での分散性や流動性が低下する場合があるのでいずれも好ましくない。
【００６１】
＜ＤＢＰ吸収量＞
本発明では、ＤＢＰ吸収量が１５０〜４００ｃｍ３／１００ｇの範囲である導電性カーボンブラックが好ましく、より好ましくは１５０〜２３０ｃｍ３／１００ｇの範囲であり、更に好ましくは１５５〜２１０ｃｍ３／１００ｇの範囲である。ＤＢＰ吸収量が１５０ｃｍ３／１００ｇよりも小さいと、樹脂組成物の導電性と流動性のバランスが悪く、逆にＤＢＰ吸収量が４００ｃｍ３／１００ｇよりも大きいと流動性や樹脂組成物中での分散性が低下するのでいずれも好ましくない。
【００６２】
＜含酸素官能基密集度＞
本発明に係る導電性カーボンブラックは、含酸素官能基密集度が３μｍｏｌ／ｍ２以下であることが好ましい。含酸素官能基密集度とは、カーボンブラック単位表面積当たりの官能基の数を示すものであるため、この数値は低いのが好ましい。この数値が高い場合には、カーボンブラックを含む樹脂組成物の導電性が低下する。なお、この数値は低いほど導電性の観点では好ましいが、あまりに低すぎると分散性が低下して導電性や流動性が却って悪化する恐れがあり、また脱水素量の場合と同様、工業的な経済性などの理由により不利である。従って、含酸素官能基密集度は０．１μｍｏｌ／ｍ２以上とするのが好ましい。
【００６３】
＜オイルファーネスカーボンブラック＞
本発明に係る導電性カーボンブラックは、上記特性条件を満足するなら、その製造方法は任意であり、例えばオイルファーネス法やアセチレン法、賦活法などが挙げられるが、中でもオイルファーネス法は、安価に、且つ歩留まり良く製造できるので好ましい。
【００６４】
以下、オイルファーネス法によるカーボンブラックの製造法を説明する。  
図２は本発明に係る導電性カーボンブラックの製造装置の一例を示す概略構成図である。この装置は、オイルファーネス法によるカーボンブラック製造装置であって、燃料を燃焼して高温燃焼ガス流を発生させる第１反応帯域Ａと、その下流に接続し、カーボンブラック原料を導入する導入ノズルを備えた第２反応帯域Ｂと、更にその下流に接続しカーボンブラック生成反応を停止させる為に炉内に冷却水等を供給するノズルを備えた第３反応帯域Ｃとを含む。
【００６５】
まず燃料導入ノズルＦから燃料を噴霧状で導入し、これを燃焼用空気導入ノズルＧからの燃焼用空気と混合して燃焼させ、高温燃焼ガス流を得る。燃焼ガス流の温度は、１３００℃〜２０００℃程度である。高温燃焼ガスの発生に用いる燃料は任意だが、例えば重油、軽油、ガソリン、灯油等の液体燃料や、天然ガス、プロパン、水素等の気体燃料が挙げられる。発生した高温燃焼ガス流は、徐々に収斂した形状の製造炉内を通過することによってガス流速が上昇し、炉内の乱流エネルギーが向上する。
【００６６】
第２反応帯域Ｂで導入されるカーボンブラック原料としては、例えばクレオソート油などの石炭系炭化水素やエチレンボトム油などの石油系炭化水素が挙げられる。カーボンブラック原料の導入位置や原料量を調節して、カーボンブラックの粒子径（一次粒子径）や粒子のつながり度合い（ストラクチャー）を調整することができる。
【００６７】
第２反応帯域Ｂで生成するカーボンブラックは、第３反応帯域Ｃにおいて冷却水等と接触させて急冷することにより、カーボンブラック生成反応が停止する。この後、一般的にはバッグフィルターやサイクロン等の捕集装置により、ガスとカーボンブラックを分離してカーボンブラックを得る。なお、得られたカーボンブラックは水等を造粒用媒体として用い、ピン式湿式造粒機等によって約１ｍｍ程度の粒にし、ついで回転式乾燥機で乾燥する工程を経ることが一般的である。
【００６８】
本発明に係る導電性カーボンブラック、すなわち２４Ｍ４ＤＢＰ吸油量が１３０ｃｍ３／１００ｇ以上、脱水素量が１．２ｍｇ／ｇ以下であり且つ、結晶子サイズＬｃが１０〜１７Åであるカーボンブラックを製造するためには、上述の第２帯域Ｂにおけるカーボンブラック原料導入ノズルＤ’の位置と、第３反応帯域Ｃにおける冷却水供給ノズルＥ’の位置とを調整して炉内におけるカーボンブラックの滞留時間を特定範囲とすることによって、上述した様にカーボンブラックの２４Ｍ４ＤＢＰ吸収量と比表面積を特定範囲の値とし、結晶子サイズＬｃを過大に大きくせず特定の小さな値として、且つカーボンブラック粒子表面の脱水素が進行した状態とすればよい。
【００６９】
本発明に係る導電性カーボンブラックを製造するためには、例えば、上記装置によるカーボンブラックの製造において、炉内温度と滞留時間を調節する。具体的には、炉内温度が１５００℃〜２０００℃、好ましくは１６００℃〜１８００℃、カーボンブラックの炉内滞留時間、すなわち原料導入点から反応停止位置までに要する時間が、４０ミリ秒〜５００ミリ秒、好ましくは５０ミリ秒〜２００ミリ秒とすればよい。また、炉内温度が１５００℃を下回るような低温の場合には、炉内滞留時間が５００ミリ秒を超えて５秒以下、好ましくは１秒〜３秒とすればよい。
【００７０】
本発明に係る導電性カーボンブラックは、特に脱水素量が少ないので、炉内での高温燃焼ガス流の温度を１７００℃以上の高温とする方法や、カーボンブラック原料供給ノズルよりも下流側で更に炉内に酸素を導入してカーボンブラック表面の水素等を燃焼させ、この反応熱で高温下の滞留時間を長くすることが好ましい。この様な方法によって、カーボンブラックの表面近傍の結晶化とカーボンブラック内部の脱水素が効果的に行えるので好ましい。
【００７１】
［３］Ａ成分とＢ成分の配合比
本発明の導電性ポリカーボネート樹脂組成物において、前記Ａ成分とＢ成分の配合比率は、Ａ成分（芳香族ポリカーボネート）１００重量部に対してＢ成分（導電性カーボンブラック）が０．１〜１００重量部の範囲であり、好ましくは０．５〜２５重量部の範囲である。Ｂ成分の配合量が０．５重量部未満であると導電性が十分ではなく、１００重量部を超えると流動性、成形品の外観、機械的強度が悪化するので好ましくない。
【００７２】
［４］他の成分
本発明の導電性ポリカーボネート樹脂組成物は、本発明の効果を損なわない範囲において、他の樹脂を含んでいてもよい。他の樹脂としては、例えば、ポリスチレン、耐衝撃性ポリスチレン、アクリロニトリル−ブタジエン−スチレン共重合体、アクリロニトリル−スチレン共重合体等のスチレン系樹脂、ポリエチレン、ポリプロピレン等のポリオレフィン樹脂、ポリアミド樹脂、ポリイミド樹脂、ポリエーテルイミド樹脂、ポリウレタン樹脂、ポリフェニレンエーテル樹脂、ポリフェニレンスルフィド樹脂、ポリスルホン樹脂、ポリメタクリレート樹脂、フェノール樹脂、エポキシ樹脂等の樹脂が挙げられる。これらの樹脂は１種を単独で用いてもよく、２種以上を併用してもよい。
【００７３】
ただし、本発明においては、芳香族ポリカーボネート樹脂の優れた機械的強度、耐熱性、透明性、寸法安定性等を十分に得るために、他の樹脂を含む場合、その含有量は、芳香族ポリカーボネート樹脂１００重量部に対して、１００重量部以下とすることが好ましい。
【００７４】
更に、本発明の導電性ポリカーボネート樹脂組成物は、本発明の効果を損なわない範囲において、上記成分以外に他の各種樹脂添加剤を含有するものであってもよい。各種樹脂添加剤としては、フォスファイト系化合物、フォスフェート系化合物などの熱安定剤；ヒンダードフェノール系化合物、チオエーテル系化合物などの酸化防止剤；縮合燐酸エステル系化合物、シリコーン系化合物、金属塩系化合物、ハロゲン系化合物などの難燃剤；ポリエチレンワックス、脂肪酸エステル系化合物などの離型剤；紫外線吸収剤；帯電防止剤；可塑剤；滑剤；相溶化剤；発泡剤；染顔料等が挙げられ、これらの１種または２種以上を添加含有させることができる。
【００７５】
［５］導電性ポリカーボネート樹脂組成物の調製方法
本発明の導電性ポリカーボネート樹脂組成物の調製方法には特に制限はないが、工業的観点からは、溶融混練法が好ましい。溶融混練の代表的な方法として、熱可塑性樹脂について一般に実用されている溶融混練機の使用が挙げられる。例えば、一軸押出機、多軸押出機、バンバリーミキサー、ロール、ブラベンダープラストグラム等を用いる方法が挙げられ、溶融混練機で溶融混練した後、粒状化することにより本発明の導電性ポリカーボネート樹脂組成物を得ることができる。
【００７６】
具体的な方法としては、Ａ成分、Ｂ成分を溶融混練機に一括投入し、溶融混練して樹脂組成物を得る方法がある。組成物の導電性の点からは、Ａ成分を溶融混練機の上流部分に投入して溶融混練し、続けて溶融混練機の中流以降の部分でＢ成分を投入して溶融混練させて樹脂組成物を得る方法がより好ましい。更に、Ｂ成分を予めＡ成分の一部と溶融混練してなる中間組成物Ｙ（以下「Ｙ成分」と称す場合がある。）に、Ａ成分の残部を配合し、溶融混練して樹脂組成物を得る方法も、得られる樹脂組成物の導電性の点で好ましい方法である。
【００７７】
また、上記溶融混練法によらずとも、適当な溶媒、例えば、ヘキサン、へプタン、べンゼン、トルエン、キシレン等の炭化水素、およびこれらの誘導体に、上記Ａ成分、Ｂ成分を添加し、溶解する成分同士または溶解する成分と不溶解成分を懸濁状態で混合する溶液混合法により、本発明の導電性ポリカーボネート樹脂組成物を調製することも可能である。
【００７８】
［６］導電性ポリカーボネート樹脂組成物の成形方法
本発明の導電性ポリカーボネート樹脂組成物から成形品を製造する方法は、特に限定されるものではなく、熱可塑性樹脂について一般に採用されている成形法、すなわち射出成形法、射出圧縮成形法、中空成形法、押出成形法、シート成形法、熱成形法、回転成形法、積層成形法、プレス成形法等を採用することができる。
【実施例】
【００７９】
以下に本発明を実施例によって詳しく説明するが、本発明はその要旨を超えない限り、これらの範囲内に限定されるものではない。
【００８０】
実施例および比較例の各樹脂組成物を得るに当たり、次に示す原料を準備した。
【００８１】
＜Ａ成分＞
ＰＣ：ビスフェノールＡ型芳香族ポリカーボネート（三菱エンジニアリングプラスチックス（株）製「ユーピロンＳ−３０００ＦＮ」，粘度平均分子量２２，５００）
【００８２】
＜Ｂ成分＞
実施例用導電性カーボンブラック：
図２に示すカーボンブラック製造装置を用い、表１に示す製造条件、および原料油導入位置距離Ｄや反応停止位置距離Ｅ等の炉内装置条件下、カーボンブラック原料油としてクレオソート油、高温燃焼ガス流の燃料として重油を用い、表１に示す導電性カーボンブラックＣＢ１〜ＣＢ３を製造した。なお、図２中の炉内寸法Ｄ１〜Ｄ３、Ｌ１、Ｄ２’は以下の通りとし、第２反応帯域Ｂでの炉内温度は１７５０℃とした。  
Ｄ１＝１１００ｍｍφ
Ｄ２＝１７５ｍｍφ
Ｄ３＝４００ｍｍφ
Ｌ１＝３３００ｍｍ
Ｄ２’＝１９０ｍｍφ
得られた導電性カーボンブラックの物性を表１に示す。
【００８３】
【表１】
2006213765.tif 000007
【００８４】
＜Ｙ成分＞
ＰＣ／ＣＢ３：
二軸押出機（日本製鋼所製「ＴＥＸ４４」Ｌ／Ｄ＝４２、バレル数１２）を用いて、シリンダー温度２８０℃、スクリュー回転数３００ｒｐｍの条件にて、バレル１より上記ＰＣの７８重量部を押出機にフィードして溶融混練し、更にバレル７より上記ＣＢ３の２２重量部を押出機にフィードして溶融混練させてマスターバッチ（以下、「ＰＣ／ＣＢ３」と略す。）を作成した。
【００８５】
＜Ｂ成分以外＞
比較例用導電性カーボンブラック：
比較として、表２に示す市販されている導電性カーボンブラックＣＢ４〜ＣＢ９を用いた。
【００８６】
【表２】
2006213765.tif 000008
【００８７】
＜その他成分＞
熱安定剤：トリス（２，４−ジ−ｔ−ブチルフェニル）ホスファイト（旭電化工業（株）製「アデカスタブ２１１２」）
【００８８】
［組成物の調製］
（１）実施例１〜５および比較例１〜６（途中Ｆ：途中フィード法）
Ａ成分、および熱安定剤を表３に示す割合にてタンブラーミキサーで均一に混合した後、二軸押出機（日本製鋼所製「ＴＥＸ３０ＸＣＴ」Ｌ／Ｄ＝４２、バレル数１２）を用いて、シリンダー温度２８０℃、スクリュー回転数３００ｒｐｍにてバレル１より押出機にフィードして溶融混練し、更にバレル７よりＢ成分（ＣＢ１〜ＣＢ３）或いはＢ成分以外（ＣＢ４〜ＣＢ９）を表３に示す割合にて押出機に途中フィードして溶融混練することにより樹脂組成物のペレットを作製した。
【００８９】
（２）実施例６（ＭＢ：マスターバッチ法）
Ａ成分、Ｙ成分（ＰＣ／ＣＢ３：マスターバッチ）および熱安定剤を表３に示す割合にてタンブラーミキサーで均一に混合した後、二軸押出機（日本製鋼所製「ＴＥＸ３０ＸＣＴ」Ｌ／Ｄ＝４２、バレル数１２）を用いて、シリンダー温度２８０℃、スクリュー回転数３００ｒｐｍにてバレル１より押出機にフィードして溶融混練することにより樹脂組成物のペレットを作製した。
【００９０】
［試験片の作製］
上記の方法で得られたペレットを、１２０℃で４時間以上乾燥した後、射出成形機（東芝ＩＳ１５０）を用い、シリンダー温度２８０℃、金型温度８０℃の条件で射出成形して、１００ｍｍφ円盤状成形品（厚さ３ｍｍ）を作製した。通常成形は１サイクル１分で成形を行い、滞留成形は１サイクル５分で成形を行い、それぞれ５ショット目以降の成形品について評価を行った。
【００９１】
［評価方法］
（１）流動性（Ｑ値）
高荷式フローテスターを用いて、２８０℃、荷重１６０ｋｇｆ／ｃｍ２の条件下で組成物の単位時間当たりの流出量Ｑ値（単位：ｃｃ／ｓ）を測定し、流動性を評価した。なお、オリフィスは直径１ｍｍ×長さ１０ｍｍのものを使用した。
（２）導電性（表面抵抗値）
上記円盤状成形品（通常成形品）について、三菱化学（株）製のハイレスタを用い、表面抵抗値の測定を行った。
（３）成形品外観
上記円盤状成形品（通常成形品）の表面外観を目視にて観察し、凝集物のないものを○、若干凝集物があるものを△、凝集物が激しいものを×、として評価した。
（４）滞留熱安定性
上記円盤状成形品（滞留成形品）の表面外観を目視にて観察し、シルバーストリークによる肌荒れのないものを○、シルバーストリークによる肌荒れのあるものを×、として評価した。  
これらの評価結果を表３に示す。
【００９２】
【表３】
2006213765.tif 000009
【００９３】
［実施例、比較例の考察］
実施例、比較例ともに導電性が同等になるような添加量で各カーボンブラックを配合して比較した結果、以下のことがいえる。
（１）  実施例１〜６の組成物は、Ｂ成分が本発明の規定の範囲内であり、流動性、導電性、成形品の外観に優れ、且つ滞留熱安定性にも優れている。
（２）  比較例１〜６の組成物は、Ｂ成分が本発明の規定範囲からはずれるため、実施例１〜６の組成物と比較して流動性に劣る、つまり流動性と導電性のバランスに劣る。
（３）  比較例１〜６は、Ｂ成分が本発明の規定範囲からはずれるため、実施例１〜６の組成物と比較して成形品の外観、滞留熱安定性にも劣る。
【図面の簡単な説明】
【００９４】
【図１】ストークスモード径（Ｄｍｏｄ）およびストークスモード半値幅（Ｄｍｏｄ）の説明グラフである。
【図２】カーボンブラック製造装置の概略構成図である。
【符号の説明】
【００９５】
Ａ  第１反応帯域
Ｂ  第２反応帯域
Ｃ  第３反応帯域
Ｄ  カーボンブラック原料導入位置距離
Ｄ’  カーボンブラック原料導入ノズル
Ｅ  反応停止位置距離
Ｅ’  冷却水供給ノズル
Ｆ  燃料導入ノズル
Ｇ  燃料用空気導入ノズル
【図１】
2006213765.tif 000011
【図２】
2006213765.tif 000012